(57)【要約】      （修正有）【課題】高い生産性にも関わらず、繊維表面へ液体を多く付与でき、抄紙工程での水中分散性の良好な短繊維の製造方法の提供。【解決手段】短繊維の製造方法であって、短繊維の表面に液体を付与するプロセスを有し、プロセスが平面部からなり、平面部の一部に開孔領域ａを設け、開孔領域ａに開孔部（液体吐出孔）を有する液体付与装置を用い、繊維トウｄを、開孔領域ａの上側、および／または下側を、開孔部に接触させることのないように走行させながら開孔部から液体を０．２ｍ／秒以上の流速で吐出させて、繊維トウｄに液体を付与するプロセスを含むことを特徴とする、短繊維の製造方法。【選択図】図１
2019116699.tif 000002
【特許請求の範囲】
【請求項１】
短繊維の製造方法であって、前記短繊維の表面に液体を付与するプロセスを有し、前記プロセスが平面部からなり、前記平面部の一部に開孔領域を設け、前記開孔領域に開孔部（液体吐出孔）を有する液体付与装置を用い、繊維トウを、前記開孔領域の上側、および／または下側を、前記開孔部に接触させることのないように走行させながら前記開孔部から液体を０．２ｍ／秒以上の流速で吐出させて、前記繊維トウに液体を付与するプロセスを含むことを特徴とする、短繊維の製造方法。
【請求項２】
前記繊維トウのカット速度が２００〜４，０００ｍ／分である、請求項１に記載の短繊維の製造方法。
【請求項３】
前記繊維トウの接触時間が０．００１〜０．０５秒である、請求項１または２に記載の短繊維の製造方法。
【請求項４】
前記開孔部の開孔率が１０％以下である、請求項１〜３のいずれかに記載の短繊維の製造方法。
【請求項５】
請求項１に記載の液体が、水、および／またはアルキレングリコール誘導体を含む油剤を付与する請求項１〜４のいずれかに記載の短繊維の製造方法。
【請求項６】
請求項１に記載の液体が、水および／またはポリエーテル・ポリエステル系共重合体からなる油剤エマルジョンである、請求項１〜５のいずれか１項記載の短繊維の製造方法。
【請求項７】
前記液体を付与した後、繊維トウをニップローラーで把持する工程を含む、請求項１〜６のいずれか１項に記載の短繊維の製造方法。
【請求項８】
短繊維がポリエステル系樹脂からなる請求項１〜７のいずれか１項記載の短繊維の製造方法。
【請求項９】
紡糸後の未延伸マルチフィラメントの１本、または複数本を収束させた繊維トウを、収缶することなく連続して延伸を施す工程を含み、上記記載の開孔部から液体を吐出させ、前記繊維トウに付与した工程を経た後、さらに連続してカッターもしくは高速カッターでカットする工程を含む、請求項１〜８のいずれか１項に記載の短繊維の製造方法。
【請求項１０】
前記カットが、複数のカッター刃を有し、各カッター刃の間隔がカッター刃の切断面から背面まで同一である短繊維用カッターによってカットする方法である請求項１〜９のいずれか１項に記載の短繊維の製造方法。
【請求項１１】
前記液体付与装置を用い、繊維トウを、前記開孔領域の上側と下側を平行に設置し、前記開孔部に接触しないように走行させながら前記開孔部から液体を吐出させて、前記繊維トウに液体を付与するプロセスを含むことを特徴とする、請求項１〜１０いずれかに記載の短繊維の製造方法。
【発明の詳細な説明】
【技術分野】
【０００１】
本発明は、生産性かつ品質の優れた短繊維の製造方法に関する。
【背景技術】
【０００２】
合成樹脂からなる短繊維の製造方法としては、紡糸で得た未延伸糸を多数本集めてサブトウとなし、次いで該サブトウを多数集めてトウとなし、このトウを延伸熱処理し、必要により機械捲縮を付与した後、適当な長さに切断する工程から構成されることが一般的である。
【０００３】
そして、通常は未延伸糸サブトウの段階にて、一旦、多数のローラー群で誘導しながらトウ缶内に振り落し、収缶する工程を採用することが一般的である。
【０００４】
特に紡糸速度が速い場合には、仕上げ油剤の付与や繊維の捲縮工程、切断工程の加工速度を抑えるために、一旦収缶して工程速度を低下させる方法が一般に採用されている。
【０００５】
例えば、特許文献１では直接紡糸延伸法により延伸トウを製造し、捲縮付与を行う生産性の高い合成短繊維の製造法が開示されている。
【０００６】
また、特許文献２では、延伸トウの走行速度が１３０〜６，０００ｍ／分であって、熱処理直後に仕上げ油剤を合成繊維トウに噴霧で付与し、該合成繊維トウに捲縮を付与することを特徴とする合成繊維トウの製造方法が開示されている。
【０００７】
さらに、特許文献３には、抄紙用の短繊維においては、抄紙工程での水中分散性を向上させるために、繊維に親水性油剤を付与することに加えて、高い水分保持率とすることが有効であることが知られている。
【０００８】
しかしながら、特許文献２に開示された高速走行での技術では、上記特許文献３に記載の水中分散性の性能を維持するに必要な、水、油剤等の高い付着率を付与することは困難であった。
【先行技術文献】
【特許文献】
【０００９】
【特許文献１】特開２００２−０８８６０７号公報
【特許文献２】特開２００２−１５５４２２号公報
【特許文献３】特開２００２−３３９２８７号公報
【発明の概要】
【発明が解決しようとする課題】
【００１０】
本発明は上記背景のもとになされたものであり、短繊維の製造方法であって、高い生産性であり、かつ高品質な短繊維の製造方法を提供することにある。さらに詳しくは、高い生産性にも関わらず、繊維表面へ液体を多く付与でき、抄紙工程での水中分散性の良好な短繊維の製造方法を提供することにある。
【課題を解決するための手段】
【００１１】
本発明は、短繊維の製造方法であって、前記短繊維の表面に液体を付与するプロセスを有し、前記プロセスが平面部からなり、前記平面部の一部に開孔領域を設け、前記開孔領域に開孔部（液体吐出孔）を有する液体付与装置を用い、繊維トウを、前記開孔領域の上側、および／または下側を、前記開孔部に接触させることのないように走行させながら前記開孔部から液体を０．２ｍ／秒以上の流速で吐出させて、前記繊維トウに液体を付与するプロセスを含むことを特徴とする、短繊維の製造方法である。
【発明の効果】
【００１２】
本発明によれば、高い生産性でありながら、高品質、すなわち油剤等の液体を均一に付与し、抄紙工程での水中分散性に優れた短繊維の製造方法が提供される。
【図面の簡単な説明】
【００１３】
【図１】液体付与装置の概略図
【図２】液体付与装置の平面部で繊維トウの上下を挟んだプロセスの概略図
【図３】紡糸、延伸、液体付与、カットを連続したプロセスの概略図（一例）
【発明を実施するための形態】
【００１４】
以下、本発明について詳細に説明する。
【００１５】
本発明の短繊維を構成するポリマーとしては、紡糸口金から吐出して繊維が成形される合成樹脂であれば足りるが、具体的にはポリエチレンテレフタレートやポリエチレンナフタレート等の芳香族ポリエステル系、ポリ乳酸などの脂肪族ポリエステル系、ポリアミド６やポリアミド６６等の脂肪族ポリアミド系、ポリパラフェニレンテレフタラミドやポリメタフェニレンイソフタラミドなどの芳香族ポリアミド系、ポリエチレンやポリプロピレンなどのポリオレフィン系、ポリアクリロニトリル系やビニロン、ポリフェニレンスルフィド等、使用目的に応じて任意のポリマーを選択することが可能である。
【００１６】
中でも抄紙用や、乾式不織布用に適した機械物性、熱安定性等の物性を確保するためには、ポリエステル系ポリマーであることが好ましい。
【００１７】
より具体的に好適に用いられるポリエステル系樹脂は、ポリエチレンテレフタレートやポリトリメチレンテレフタレート、ポリブチレンテレフタレート等のポリアルキレンテレフタレートやポリエチレンナフタレート等のポリアルキレンナフタレートといった芳香族ジカルボン酸と脂肪族ジオールのポリエステル、ポリアルキレンシクロヘキサンジカルボキシレート等の脂環族カルボン酸と脂肪族ジオールのポリエステル、ポリシクロヘキサンジメタノールテレフタレート等の芳香族カルボン酸と脂環族ジオールのポリエステル、ポリエチレンサクシネートやポリブチレンサクシネート、ポリエチレンアジペート等の脂肪族カルボン酸と脂肪族ジオールのポリエステル、ポリ乳酸やポリヒドロキシ安息香酸等のポリヒドロキシカルボン酸等が例示される。
【００１８】
また、目的に応じて、酸成分としてイソフタル酸、フタル酸、アジピン酸、セバシン酸、α、β―（４−カルボキシフェノキシ）エタン、４、４−ジカルボキシフェニル、５−ナトリウムスルホイソフタル酸、２，６−ナフタレンジカルボン酸、１、４−シクロヘキサンジカルボン酸またはこれらのエステル類、ジオール成分としてジエチレングリコール、１、３−プロパンジオール、１，４−ブタンジオール、１，６−ヘキサンジオール、ネオペンチルグリコール、１，４−シクロヘキサンジメタノール、ポリアルキレングリコール等を、１成分以上共重合させてもよく、さらにペンタエリスリトール、トリメチロールプロパン、トリメリット酸、トリメシン酸等の３個以上のカルボン酸成分または水酸基をもつ成分を共重合して分岐をもたせてもよい。また、上記に例示されるような組成の異なるポリエステルの混合物も含まれる。
【００１９】
さらに、これらのポリエステルには、公知の添加剤、例えば、顔料、染料、艶消し剤、防汚剤、抗菌剤、消臭剤、蛍光増白剤、難燃剤、安定剤、紫外線吸収剤、滑剤等を含んでもよい。
【００２０】
また、原料ポリエステルの固有粘度としては、０．３２〜０．７０ｄＬ／ｇ、好ましくは、０．４２〜０．６８ｄＬ／ｇの範囲とすることが望ましい。
【００２１】
そして、本発明の短繊維の製造方法では、上記のような繊維成形性ポリマーを溶融するか、または溶解した紡糸液を、複数の吐出孔を有する紡糸口金から吐出し、凝固させて紡糸し、未延伸のマルチフィラメントとする。
【００２２】
紡糸速度は、好ましくは１００〜２，５００ｍ／分の範囲であり、より好ましくは２００〜２，３００ｍ／分、さらに好ましくは４００〜２，０００ｍ／分であり、もっとも好ましくは６００〜１，８００ｍ／分の範囲の紡糸である。
【００２３】
具体的には、ポリエステル等の繊維成形性の合成樹脂からなるペレットを常法で乾燥し、スクリュー式押出機を装備した溶融紡糸装置にて溶融し、口金から吐出させて未延伸繊維のサブトウを得て引き取る方法である。
【００２４】
本発明の製造方法では、このように紡糸された未延伸マルチフィラメントは、１本、または複数本を収束させてトウとする。
【００２５】
例えば、一つの紡糸口金からは、好ましくは１，０００〜５０，０００ｄｔｅｘ、より好ましくは２，０００〜２０，０００ｄｔｅｘの未延伸マルチフィラメントを吐出することである。
【００２６】
前記未延伸マルチフィラメントの繊度は、１，０００ｄｔｅｘより小さいと、高い生産能力を得るためには多数の口金を使用する必要があり、工業的には不利となる。また、総繊度が５０，０００ｄｔｅｘより大きすぎると、ポリアルキレングリコール誘導体を含む油剤を、繊維表面に十分かつ均一に付与することが困難な傾向にある。
【００２７】
そして、前記未延伸マルチフィラメントは、好ましくは２〜４０本、より好ましくは３〜３０本を収束する。前記収束後のトウの総繊度は、好ましくは２，０００〜１００，０００ｄｔｅｘ、より好ましくは３，０００〜５０，０００ｄｔｅｘのトウとする。
【００２８】
また、本発明で得られる短繊維を構成する単糸繊度は、０．００１〜１００ｄｔｅｘであり、好ましくは０．１〜３０ｄｔｅｘである。
【００２９】
特に本発明の製造方法にて得られる短繊維を抄紙用として用いる場合、前記のような単糸繊度であることで、より効率的な製造が可能となる。
【００３０】
単糸繊度が０．００１ｄｔｅｘより細すぎる場合には、紡糸時の曳糸性が低下する傾向にあり、単糸繊度が１００ｄｔｅｘより太すぎる場合には、紡糸後の冷却が困難となる傾向にある。
【００３１】
本発明の短繊維は、断面形状に特に制限は無く、丸断面以外に楕円断面、３〜８葉断面等の多葉断面、３〜８角の多角形断面など異型断面であってもよい。また、中実繊維に限られず、中空繊維であってもよい。
【００３２】
また、本願発明の短繊維は複合繊維であってもよい。複合繊維の形態としては、芯鞘型、偏心芯鞘型、サイドバイサイド型、海島型、セグメントパイ型等が例示される。
【００３３】
本発明の製造方法では、未延伸マルチフィラメントを１本又は複数本束ねてトウとした後、未延伸のまま、油剤付与、カットを行なってもよい。また、延伸、熱処理した後、油剤付与、カットを行なってもよい。特に熱処理によって液体が分解劣化したり、失活するため、予め油剤を付与することが難しく、熱処理後に油剤を付与することが必要となる場合、つまりトウをカットするプロセスに極力近いプロセスで液体を付与することがより有効である。
【００３４】
延伸を施す場合、未延伸マルチフィラメントを１本、または複数本を収束させてトウとし、続く延伸プロセスでは、延伸用ローラーの表面温度が１２０℃以下であり、好ましくは１００℃以下で延伸する。延伸用ローラーの下限は常温以上（１５℃〜）が好ましく、３０℃以上がより好ましく、５０℃以上がさらに好ましい。
【００３５】
延伸用ローラーの表面温度が１２０℃より高い温度では、繊維同士が膠着や延伸時に繊維の溶断が発生する。一方、延伸温度が低い場合は、充分な倍率、均一な延伸ができない場合がある。
【００３６】
延伸は、速度の異なる複数の加熱ローラー間で実施する。一対のローラーに２〜１０ターン巻き付け、速度を変化させた複数のネルソン型ローラー間で、２〜１０段階の範囲のいずれかで延伸をする。
【００３７】
延伸プロセスの延伸倍率としては、各ロール対間で１倍より大きく５．５倍未満であることが好ましく、多段階で延伸した場合、全体で１．５〜５．５倍の倍率であることが好ましい。
【００３８】
さらには延伸を実施した後、熱処理を施すことが必要である。熱処理温度は、好ましくは１４０℃以上２４０℃以下、より好ましくは１６０℃以上２２０℃以下の温度で熱処理を施す。
【００３９】
このような熱処理を行うことにより、最終的に得られる繊維の熱収縮率を適度に抑制することが可能となる。
【００４０】
ただし、前記の熱処理温度が高すぎると、繊維同士が膠着しやすい傾向にあり、特に抄紙用に用いる場合には、水中での分散性が不十分となる傾向にある。
熱処理は、延伸と同様に、一対のローラーに２〜１０ターン巻き付けることで行う。
【００４１】
熱処理をした後の延伸繊維トウは、カットする前に冷却を施すことが好ましい。繊維トウの温度が高いままカットすると、繊維末端が融着したり、繊維側面が圧着されたりすることで、水中に分散させた際に未分散繊維が発生する。
【００４２】
冷却する手段は特に限定されないが、表面温度が１００℃以下のローラー上に巻き付ける繊維トウに、水や水系エマルジョンを付与する。または熱処理後、カッターに導入する前に空冷するための距離を確保する等の手段が考えられる。
【００４３】
未延伸、または延伸を施した繊維トウは、捲縮が付与されていても、付与されていなくてもいずれでもよい。
【００４４】
捲縮を付与する場合は、押し込み捲縮装置等の公知の装置を使用することができる。捲縮を付与しない場合でも、ニップローラー等で把持をしてもよい。
【００４５】
そして、本発明の製造方法では、未延伸、または延伸マルチフィラメントからなる繊維トウに対して、液体を付与する。
【００４６】
前記液体は、繊維トウに所望の機能を付与するものであれば、特に限定されないが、水、有機溶媒、親水性油剤、非親水性油剤、油剤を水に分散させた油剤エマルジョン等を例示することができる。これら液体は、混合しても差し支えない。
【００４７】
油剤としては、ポリエーテル・ポリエステル共重合体が好ましい。より具体的には、テレフタル酸および／またはイソフタル酸、低級アルキレングリコール並びにポリアルキレングリコールおよび／またはそのモノエーテルからなるものであることが好ましい。水のみを付与する場合は、予め油剤が繊維表面に付着しているほうが好ましい。
【００４８】
前記で用いられる低級アルキレングリコールとしては、例えばエチレングリコール、プロピレングリコール、テトラメチレングリコールなどが挙げられる。
【００４９】
また、前記で用いられるポリアルキレングリコールとしては、平均分子量が６００〜６，０００のポリエチレングリコール、ポリエチレングリコール・ポリプロピレングリコール共重合体、ポリプロピレングリコールが例示できる。
【００５０】
さらに、前記ポリアルキレングリコールのモノエーテルとしては、ポリエチレングリコール、ポリプロピレングリコール等のモノメチルエーテル、モノエチルエーテル、モノフェニルエーテル等があげられる。
【００５１】
なお、好ましく用いられるポリエーテル・ポリエステル共重合体は、テレフタレート単位とイソフタレート単位のモル比が９５：５〜４０：６０の範囲内が水中分散性の点から好ましい。また、アルカリ金属塩スルホイソフタル酸、アジピン酸、セバシン酸等を少量共重合していてもよい。
【００５２】
このような成分からなるポリアルキレングリコール誘導体の平均分子量は、使用するポリアルキレングリコールの分子量にもよるが、好ましくは１，０００〜２０，０００、より好ましくは３，０００〜１５，０００である。平均分子量が低すぎると、水中分散性の向上効果が十分でなく、一方、平均分子量が高すぎると、重合体の乳化分散が難しくなる。
【００５３】
また、このようなポリアルキレングリコール誘導体は、通常水分散液として繊維表面に付着させるが、このようなポリアルキレングリコール誘導体は、比較的容易に水中へ分散させることができる。なお、前記水分散液の安定性をより向上させるために、界面活性剤や有機溶媒を少量添加してもよく、また油剤等の各種処理剤を混合使用しても何ら差しつかえない。
【００５４】
次に、走行する繊維トウに対して液体を付与する方法はについて説明する。
繊維トウが通過する部位は、平面部からなり、前記平面部に開孔部（液体吐出孔）を有する液体付与装置を用い、前記開孔領域に、前記繊維トウを、接触しないように走行させながら、前記開孔部から液体を吐出させ、前記繊維トウに付与する。
【００５５】
前記の平面部は、前記開孔領域に有する複数の前記開孔部（液体吐出孔）（図１−ａ）からなり、前記開孔部から液体を吐出させた液体付与装置（図１）を使用して行う。前記繊維トウを前記開孔領域（液体吐出穴がある領域  図１−ａ）の上側、および／または下側を接触させることなく通過させることによって行う。このとき、前記開孔部（図１−ａ）から積極的に液体を吐出することで、繊維を損傷することなく繊維トウに液体を付与させることができる。
【００５６】
一般的に、繊維トウに液体を付与する方法としては、液浴中に繊維トウを浸漬する方法、オイリングローラーで付与する方法、シャワーやスプレーで付与する方法等が挙げられる。
【００５７】
繊維トウを液浴中に浸漬する方法は、繊維トウが高速走行する条件下においては、液体の飛散が著しく、適用することが困難である。
【００５８】
また、オイリングローラーのように、ローラー下部に設置された液浴から、回転するローラーの表面に液体をピックアップした後、繊維に接触させて付与する方法では、ローラー表面に形成される液膜の量が制限される。特に、繊維トウが太く、かつ走行速度が速い場合には、十分な液体を付与することができない。
【００５９】
さらに、スプレーやシャワーで付与する方法は、繊維トウの走行速度が速い場合には、液体の付与量に限界がある上、液体が繊維トウの表層部のみに付着するため、繊維トウをニップローラーで把持する等の手段により表層部の液体を繊維トウ内部に浸透させる等の付加的工程が必要となる。
【００６０】
さらに、スプレーで液体を噴霧する場合は、粘度の高い液体を付与することができなかったり、使用時間が長くなると噴霧孔が閉塞したりする等の問題がある。
【００６１】
本発明の短繊維の製造方法における液体の付与方法は、繊維トウの高速走行においても、充分に液体を付与することができるため、前記の一般的な液体付与方法の課題を解決することができ、抄紙工程での水中分散性の良好な短繊維を得ることが可能となる。
【００６２】
開孔部（図１−ａ）の形状・形成方法は、プレス打ち抜きによるパンチングプレート形状、穴の開いたワイヤーを巻回した線材巻きによるもの、ワイヤーの織り編みによって形成されたメッシュ状のもの、または不織布状のもの等を適宜選択することができる。
【００６３】
開孔部の孔形状は特に限定されず、円形、楕円形、半円形、三角形、四角形、多角形、線状スリット等を適宜選択することができ、開孔部は複数の孔で形成される。
【００６４】
開孔領域（図１−ａ）の素材も油剤エマルジョンによる腐食や摩耗に耐える素材を適宜選択すればよく、アルマイト処理を施したアルミ材、ステンレス材（ＳＵＳ−３０４、ＳＵＳ−３１６等）を例示することができる。
【００６５】
開孔率は、開孔部の総面積を、開孔領域の面積で除して１００を乗じた値と定義すると、好ましくは１０％以下、より好ましくは５％以下、さらに好ましくは３％以下、最も好ましくは１％以下とする。１０％より大きくすると、吐出圧力を確保できなくなるとともに、付着斑が発生しやすくなる。
【００６６】
開孔率の下限は、０．０１％が好ましく、０．０３％がより好ましく、０．０５％がさらに好ましい。開孔率が０．０１％より小さくなると、液体が均一に付着され難くなる。
【００６７】
また、本発明では、液体付与装置（図１）を繊維トウと接触させることなく、繊維トウに液体を付与することができる。繊維の損傷や糸切れが少なく、良好な品質の繊維を得ることができる。
【００６８】
前記液体付与装置の開孔領域、開孔部は、上向きであっても下向きであってもよい。
上向き（図２−ｆ）、下向き（図２−ｇ）のどちらか一方の液体付与装置を設置してもよいし、上向きと下向きの液体付与装置を併用し、繊維トウを平面部で上下から挟むように設置してもよい。（図２）
前記液体付与装置を、上下で挟むように設置した方が、繊維トウの両面から液体を吐出することで、より均一に液体を付与することができる。
【００６９】
開孔部と走行する繊維トウの距離（ｈ）は、好ましくは５〜２００ｍｍ、より好ましくは１０〜１００ｍｍの範囲である。開孔部と繊維トウの距離が５ｍｍより近いと作業性が悪くなる。２００ｍｍより離れると吐出された液体が繊維トウに付与しにくくなり、液体の付着効率が悪くなる。
【００７０】
加えて、開孔部から吐出される流速は０．２ｍ／秒以上であることが、高速で走行するトウ内部の単糸に均一に浸透させるのに必要である。液体吐出流速が０．２ｍ／秒未満であると、液体（油剤エマルジョン溶液）が単糸が密に詰まった繊維トウ内部まで浸透しにくくなり、短繊維の水中分散が不均一となりがちである。好ましい流速の範囲は０．３〜５．０ｍ／秒、更に好ましくは０．７〜３．０ｍ／秒である。
【００７１】
また、繊維トウが液体付与装置の開孔領域（図１−ａ）を走行する通過時間は、０．００１〜０．０５秒、好ましくは０．００２〜０．０１秒である。０．００１秒より短いと十分な油剤付与量を得ることが難しく、０．０５秒より長いと、付着量が過大となり、液体の飛散が大きくなる。
【００７２】
平面部の面積は、繊維トウの走行速度、繊維トウの幅等の条件により適宜選択できる。開孔領域（図１−ａ）の繊維トウの走行方向の長さ（図１−ｂ）は、前記の通過時間（秒）を確保できるように設定する必要がある。前記液体付与装置を繊維トウの走行方向に複数設置してもよい。その場合の通過時間は、各々の液体付与装置の通過時間を足した時間である。
【００７３】
開孔領域の幅（図１−ｃ）は、繊維トウの幅（図１−ｅ）よりも広くする必要がある。
開孔領域が繊維トウの幅よりも狭いと繊維トウの幅方向に液体の付着斑が発生しやすくなり好ましくない。
【００７４】
本発明では、液体を付与した後、繊維トウが保持する液体を部分的に脱落させ、繊維トウに付着する液体の量を調整するプロセスを含むことが好ましい。調整する手段は特に限定されないが、１対のローラーで一定の把持圧力で繊維トウを把持するニップローラーを例示することができる。ニップローラーで把持する圧力を調整することで、液体の繊維トウに対する付着率をコントロールすることができる。
【００７５】
短繊維水分率、油剤付着率は、高い方が好ましい。
短繊維水分率は、短繊維重量を基準に３〜４０％とすることが好ましく、５〜３５％がより好ましい。
油剤付着率は、繊維重量を基準に０．０５〜１．０％とすることが好ましく、０．１〜０．８％がより好ましい。
この範囲とすることで、油剤等の機能性の液体を繊維トウ内部まで浸透させることができる。
【００７６】
短繊維を抄紙用に使用する場合は、水、または油剤エマルジョンを付与した後の繊維を、乾燥せずにそのまま梱包することが好ましい。そうすることでカットした後に繊維が飛散することを抑止することができ、かつ梱包時の嵩を低減することができる。
また、抄紙する際の水の繊維間への浸透を促進し、水中分散性が向上する。
【００７７】
短繊維水分率が、短繊維重量を基準に４０％を超えると短繊維の実質量が減り、輸送効率が悪くなる。また、油剤付着率が、短繊維重量を基準に１．０％を超えるとコスト高、油剤脱落の可能性がある。
【００７８】
本願発明の製造方法では、液体を付与した繊維トウを、カッターに供給して、所定の繊維長にカットする。
【００７９】
カッターに供給する際には、弛みなどによる過長繊維が発生することを防ぐため、トウテンションをコントロールすることが好ましい。トウテンションをコントロールするには、ダンサーローラーやロードセルによるオートコントロール、高速ワインダーに用いるバランサーなどの公知の技術が適用できる。
【００８０】
また、本発明の製造方法の、短繊維のカット長としては、無捲縮短繊維の場合は、１〜３５ｍｍであるが、抄紙用として使用する場合には、その繊維長は好ましくは１〜３０ｍｍ、より好ましくは１〜２０ｍｍ、特に好ましくは２〜１０ｍｍの範囲である。
【００８１】
繊維長が３５ｍｍより長くなると、繊維同士の絡み合いが起こりやすくなる問題が発生しやすい。また、抄紙時に、繊維の水中分散性が悪化する傾向にある。
【００８２】
一方、繊維長が１ｍｍより短すぎる場合には、カッター刃の間隔が小さくなるために、刃間によって形成されるスペースでの製造時の切断抵抗が大きくなるため、繊維が伸ばされたり、単繊維同士が絡み易くなり、品質の低下につながる傾向にある。
【００８３】
例えば、繊維間膠着が発生し、安定した切断が難しくなる傾向にある。また、得られる繊維中に繊維塊が多くなる傾向にあり、特に抄紙用途に用いる場合などには、水中への分散性が悪くなる傾向にある。
【００８４】
紡績用、または乾式不織布用等として用いられる捲縮を付与した捲縮短繊維の場合は、繊維長が好ましくは３０〜１５０ｍｍ、より好ましくは４０〜８０ｍｍとする必要がある。
【００８５】
３０ｍｍより短いと繊維の絡合性が低下し、カードに掛かり難くなり、好ましくない。１５０ｍｍより長いとネップを形成し、紡績糸や不織布の品位を損なうため好ましくない。
【００８６】
本発明の短繊維を得るためには、カットが、複数のカッター刃を有し、各カッター刃の間隔がカッター刃の切断面から背面まで同一、またはそれ以上の間隔である短繊維用カッターによってカットする方法であることが好ましい。
【００８７】
なお、通常のロータリーカッターは、複数のカッター刃を有するものの、カッター刃の間隔はカッター刃の切断面から背面までだんだんと間隔が狭くなっている。カッター刃を配置したロータリー外側に向いて刃が配置されており、繊維トウはそのロータリーの外側に巻き付け、切断された繊維はそのロータリーの中心部から排出される機構となっているためである。この装置では、生産性の面では、紡糸速度以上の加工速度を確保することは非常に困難であり、生産性の向上は期待できない。
【００８８】
例えば、実用新案登録３１０３１９０号公報に記載されているような汎用的なロータリーカッターは、トウ（長繊維束）を短繊維にカットする業界においては最も一般的に使用されているものであるが、その特徴は、ローターに放射状に、切断面がローターの外側に向けて取り付けられたカッター刃に連続してトウを巻き付けて、さらに、トウの側方外側からプレスローラーで圧縮してトウを切断し、放射状に配置されたカッター刃の間からローター中心方向に向かってカットされた短繊維が排出されていく機構である。この方式では、カッター刃間で形成される扇型の空間において、切断後の排出に向けて刃間距離が徐々に狭くなり、カット繊維の排出抵抗が大きくなるために、ローター回転数、すなわちカッター速度（＝繊維トウ速度）を上げると、排出不良のためにカッター刃が折れるなどの不具合が発生する。通常このロータリーカッターの限界速度は３００ｍ／分以下で使用することが一般的である。
【００８９】
本発明の短繊維の製造方法では、前記のように、各カッター刃の間隔がカッター刃の切断面から背面まで同一、またはそれ以上の間隔である短繊維用カッターを用いることが可能である（以降、高速カッターと呼ぶことがある）。
【００９０】
具体的には、例えばＵＳ４，５７７，５３７号公報やＵＳ４，５２８，８８０号公報に記載の機構をもった短繊維用カッターを用いることが好ましい。
【００９１】
前記の高速カッターであれば、通常のロータリーカッターのような排出抵抗の上昇がなく、３００ｍ／分を超えるような速度であっても、トウをカットすることが容易となる。
【００９２】
その機構は、カッター刃を放射状に配列するが、切断側が上方に向くようにし、その上方に配置される回転するローターにトウを巻きつけながら、さらに上方に設置した、トウを押し切りするための傾斜リングで徐々に押し切りする方式である。カッター刃の切断面から背面（カット繊維排出側）まで刃間距離は一定であるため、排出抵抗の上昇を抑えることが可能となり、３，０００ｍ／分以上の高速でトウをカットした場合であっても、刃折れの発生を防止することができる。市販品としては、Ｏｅｒｌｉｋｏｎ  Ｎｅｕｍａｇ社のＮＭＣ−Ｈシリーズなどが好ましく活用できる。
【００９３】
本発明の短繊維の製造方法は、紡糸、液体付与、カットを連続したプロセスで実施する製造方法である。紡糸からカットの間で延伸工程があってもなくても差し支えない。
延伸をした場合（図３参照）は物性面において好ましく、主体繊維として有用であり、
延伸をしない場合は、未延伸バインダー繊維として有用である。
【００９４】
そして、本発明の前記主体繊維と前記未延伸バインダーを用いて、湿式不織布を製造することも可能である。
【００９５】
本発明は、紡糸後の未延伸マルチフィラメントの１本、または複数本を収束させた繊維トウを、収缶することなく連続して延伸を施し、必要により連続して油剤等の機能剤を付与し、さらに連続してカッターもしくは高速カッターでカットするプロセスで実施する短繊維の製造方法である。
【００９６】
このようなプロセスでは、高速で走行し、かつ、繊度の大きい繊維トウに対して、均一に油剤エマルジョンを付与することが必要になるが、前記の液体付与装置（図１）によって、それが可能となる。
【００９７】
通常、短繊維を製造する際には、一旦トウ缶に収缶するなどして保管したり、クリンプ（捲縮）工程にてその製造速度を低下させるなどしてから、低速度のカット工程に供されることが多い。
【００９８】
連続して加工することにより、工程を短くすることが可能となり、途中のガイド類やローラー類などにおける糸導の傷などによる単糸切れや、単糸またはサブトウ単位での収束不良が発生することによる過長繊維（繊維長が設定より長い）などの発生を減少させることが可能となる。
【００９９】
従来の製造方法では、トウの収缶時に繊維トウが屈曲したり（ギアリール）、あるいは屈曲しなくても単糸のサバケやループが生じる（エジェクター）ことがあった。
【０１００】
また、収缶する際に、トウ（原糸）がもつれたり、ひきつったり、単糸バラケ（サバケ）が発生することがあった。さらには、歩留まり面からは、トウと引取りローラーとのスリップやタイマー誤差などによって、後工程投入時に、缶の底に原糸が残りやすいという問題があった。
【０１０１】
前記の連続した製造方法では、このような欠点を低減することが可能となり、得られた短繊維は、単糸長さが均一となる。
【０１０２】
ところで、本発明の製造方法は、連続して切断加工するが、そのカット工程での繊維トウのカット速度は、好ましくは２００〜４，０００ｍ／分、より好ましくは４００〜３，５００ｍ／分、さらに好ましくは６００〜３，０００ｍ／分、特に好ましくは、９００〜２７００ｍ／分の範囲である。２００ｍ／分より小さくても本発明の効果は発揮されるが、生産性が低下する。
【０１０３】
本発明の製造方法にて得られた短繊維は、油剤エマルジョン等の液体が繊維に均一に付与された短繊維であって、機能性成分が繊維に均一に付与されており、無捲縮短繊維の場合は、水中分散性に優れ、特に抄紙用に適した短繊維となる。
【０１０４】
捲縮短繊維の場合は、機能性の成分が繊維に均一に付与されて斑が小さくなり、品質に優れたものである。そして本発明の製造方法では、このような短繊維を効率的に製造することが可能となるのである。
【０１０５】
さらにこの短繊維は、湿式不織布、乾式不織布等に加工することで、各種の生活資材、産業資材に好適に用いることが可能である。
【実施例】
【０１０６】
以下に本発明の構成及び効果を具体的にするため、実施例等を挙げるが、本発明は、これら実施例になんら限定を受けるものではない。なお、実施例中の各値は、以下の方法に従って求めた。
【０１０７】
（１）固有粘度（［η］）
ポリマーを一定量計量し、３５℃のｏ−クロロフェノールに０．０１２ｇ／ｍｌの濃度に溶解してから、常法に従って求めた。
【０１０８】
（２）単糸繊度
５０ｍｍにカットしたサンプルを用い、ＴＥＸＴＥＣＨＮＯ社製のＦＡＶＩＭＡＴ＋機を用いて測定した。
【０１０９】
（３）短繊維水分率
水分、又は、油剤エマルジョンを付与された約１００ｇのカット綿を１２０℃の熱風循環式の乾燥機中で絶乾になるまで乾燥し、乾燥前の試料の重量Ｗ０と乾燥後の試料の重量Ｗ１から、次式によって求めた。
短繊維水分率（％）＝［（Ｗ０−Ｗ１）／Ｗ１］×１００
短繊維水分率が高い方が好ましい。前記水分率が高いほど、より安定した水中分散性が期待できる。
【０１１０】
（４）油剤付着率
油剤水系エマルジョン濃度に前記（３）の水分率を乗じた計算値として質量％として示した。
短繊維水分率と同様に、油剤付着率が高いほうが好ましい。油剤付着率が高いほどより安定した水中分散性が期待できる。
【０１１１】
（５）総繊度
総繊度は、以下の計算式から算出した。
総繊度（ｄｔｅｘ）＝｛１錘当たり吐出量（ｇ／分）×紡糸錘数（錘）×１００００｝／｛紡糸速度（ｍ／分）×総延伸倍率（倍）｝
【０１１２】
（６）水中分散性
１０００ｍＬのメスシリンダーに５００ｍＬの水道水を入れ、この中に正味０．１ｇの短繊維を投入する。繊維がメスシリンダーの底に達したならば、メスシリンダーの開口部に蓋をし、上下を両手で持ち、メスシリンダーを１回反転させて繊維を分散させ、次の基準で水中分散性の良否を判定する。
○：  未分散の繊維束がなく、単繊維１本１本が水中にきれいに広がっている状態
△：  未分散の繊維束は殆どない。単繊維同士の絡みが若干認められるが許容範囲
×：  未分散の繊維束が数本以上あり、単繊維同士の絡みも多い状態。
【０１１３】
［実施例１］
固有粘度０．６４のポリエチレンテレフタレート（ＰＥＴ）チップを、１７０℃、４時間乾燥した後、２８７℃で溶融し、孔径０．２８ｍｍ、孔数が１７０１の紡糸口金を通して、７００ｇ／分で吐出し、ネルソン型ローラー対１で６３４ｍ／分の速度で引取り、未延伸マルチフィラメント（サブトウ）を得た。このサブトウ４錘分を収束させて４４，１６４ｄｔｅｘとし、収缶することなく連続して、このサブトウを５０℃、周速６４１ｍ／分のネルソン型ローラー対２に６ターン巻き付けて予熱した後、表面温度８８℃、周速１，９２３ｍ／分のネルソン型ローラー対３に６ターンさせて第１段目の延伸をした。次に、表面温度１２０℃、周速２，５００ｍ／分のネルソン型ローラー対４に６ターンさせて第２段目の延伸をした後、表面温度２２０℃、周速２，５００ｍ／分のネルソン型ローラー対５に６ターンさせて熱処理を行って、次いで、表面温度８０℃、周速度２，５００ｍ／分のネルソン型ローラー対６に６ターンさせ、総繊度１１，２００ｄｔｅｘの延伸繊維トウを得た。（総延伸倍率３．９４倍）
得られた繊維トウを連続して、図１に示す、開孔領域（図１−ａ）において、繊維トウの走行方向に対して長さ２００ｍｍ（図１−ｂ）（通過時間０．０５秒）、幅１００ｍｍ（図１−ｃ）（液体吐出面積２００ｃｍ２）、開孔率０．５％の複数の開孔を有する開孔領域（図１−ａ）（三角孔パンチング）からなる液体付与装置を用い、図２に示すように、走行する繊維トウを上下で挟むように配置した。繊維トウと開孔部の距離は２０ｍｍとした。開孔部からテレフタル酸８０モル％とイソフタル酸２０モル％からなる酸成分と、平均分子量３，０００のポリエチレングリコール７０重量％とエチレングリコール３０重量％からなるジオール成分の構成で得た、平均分子量約１２，０００のポリエーテル・ポリエステル共重合体の水性分散液（エマルジョン濃度２重量％）であるエマルジョン油剤を、吐出量１６．０ｋｇ／分（液体吐出流速１．３ｍ／秒）で吐出させ、繊維トウに油剤を付与した後、高速カッター（Ｏｅｒｌｉｋｏｎ  Ｎｅｕｍａｇ製  ＮＭＣ−Ｈ２９０）で、カット長５ｍｍでカットした。この時の繊維トウのカット速度は、２，５００ｍ／分、液体付与装置の通過時間は０．００５秒であった。ここで使用した高速カッターは、カッター刃の切断側が上方に向くように、そして各カッター刃は放射状に配列したものであった。そして、カッター刃の切断側のさらに上方に配置される回転するローターに、延伸マルチフィラメントから構成されるトウを巻きつけ、さらに上方に設置した傾斜リングにより、徐々に押し切りし、トウを切断して短繊維化するものであった。またカッター刃の切断面から背面（カット繊維排出側）まで刃間距離は一定であり、カット中でも、繊維の排出抵抗の上昇はなく、刃折れも発生しなかった。高速カット速度にもかかわらず、水中分散性は良好であった。条件及び得られた短繊維の評価結果を表１に示した。
【０１１４】
［実施例２］       
液体吐出量を４．０ｋｇ／分（液体吐出流速０．３ｍ／秒）とした以外は、実施例１と同等とし、短繊維を得た。液体吐出流速が低い領域ではあるが、水中分散性は許容の範囲であった。条件及び得られた無捲縮短繊維の評価結果を表１に示した。
【０１１５】
［実施例３］
走行方向開孔領域長さを５０ｍｍとし（液体吐出面積５０ｃｍ２、通過時間が０．００１秒）、液体吐出量を１．８ｋｇ／分（液体吐出流速０．６ｍ／秒）とした以外は、実施例１と同等とし、短繊維を得た。水中分散性は良好であった。条件及び得られた無捲縮短繊維の評価結果を表１に示した。
【０１１６】
［比較例１］
走行方向開孔領域長さを１０ｍｍとし（液体吐出面積１０ｃｍ２、通過時間が０．０００２秒）、液体吐出量を０．８ｋｇ／分（液体吐出流速１．３ｍ／秒）とした以外は、実施例１と同等とし、短繊維を得た。短繊維水分率、油剤付着率ともに低めであり、水中分散性は不良であった。条件及び得られた無捲縮短繊維の評価結果を表１に示した。
【０１１７】
［比較例２］
液体吐出量を０．８ｋｇ／分（液体吐出流速０．１ｍ／秒）とした以外は、実施例１と同等とし、短繊維を得た。短繊維水分率、油剤付着率ともに低めであり、水中分散性は不良であった。条件及び得られた無捲縮短繊維の評価結果を表１に示した。
【０１１８】
［実施例４］
固有粘度０．６４のポリエチレンテレフタレート（ＰＥＴ）チップを、１７０℃、４時間乾燥した後、２８７℃で溶融し、孔径０．２８ｍｍ、孔数が１７０１の紡糸口金を通して、７００ｇ／分で吐出し、ネルソン型ローラー対１で１３５０ｍ／分の速度で未延伸糸を引き取る以降、このサブトウ４錘分を収束させ、収缶することなく連続して、このサブトウを５０℃、周速１３６２ｍ／分のネルソン型ローラー対２に６ターン巻き付けて予熱した後、表面温度８８℃、周速３，０３７ｍ／分のネルソン型ローラー対３に６ターンさせて第１段目の延伸をした。次に、表面温度１２０℃、周速３，５００ｍ／分のネルソン型ローラー対４に６ターンさせて第２段目の延伸をした後、表面温度２２０℃、周速３，５００ｍ／分のネルソン型ローラー対５に６ターンさせて巻き付けて熱処理を行って、次いで、表面温度８０℃、周速度３，５００ｍ／分のネルソン型ローラー対６に６ターンさせ、総延伸倍率２．５７倍で延伸、及び、熱処理を実施し、総繊度４０，４００ｄｔｅｘの延伸繊維トウを得た。
得られた繊維トウを連続して、実施例１で使用した液体付与装置（長さ２００ｍｍ（通過時間０．００３秒、）幅１００ｍｍ（液体吐出面積２００ｃｍ２）、開口率０．５％。繊維トウ〜開口部距離２０ｍｍ）を用い、走行トウ速度３，５００ｍ／分とした以外は、請求項１と同等とし、短繊維を得た。高速カット速度にもかかわらず、水中分散性は良好であった。条件及び得られた短繊維の評価結果を表１に示した。
【０１１９】
［実施例５］
ネルソン型ローラー対１〜対６を、ローラー表面温度が常温（１５〜４０℃）の状態で各ローラー間をそれぞれ１．０１倍として、総延伸倍率を１．０５倍とし、カッター前速度を６６０ｍ／分に変更した以外は、実施例１と同様の条件とした。開孔部の通過秒数は０．０１８秒、水中分散性は良好であった。工程条件及び得られた短繊維の評価結果を表１に示した。
【０１２０】
［実施例６］
図１に示す液体付与装置において、図２におけるｆ部を除いてｇ部のみの片面から液体を付与し、液体吐出量を８．０ｋｇ／分（液体吐出流速０．７ｍ／秒）とした以外は、実施例１と同等とし、短繊維を得た。水中分散性は良好であった。条件及び得られた無捲縮短繊維の評価結果を表１に示した。
【０１２１】
［比較例３］
実施例１と同じ繊維トウ、エマルジョン油剤を用い、直径１４５ｍｍのゴムローラーからなるオイリングローラーを用いて、オイリングを行った。繊維トウのオイリングローラーへの接触角度を水平面から３０°とし、抱き角は１００°とした。ローラーの回転方向は、繊維トウの走行方向と同じ（順方向）とし、ローラー回転数を３９回転／分に設定した。カット速度が高速のため、液体付与率が低く、水中分散性が不充分であった。工程条件及び得られた無捲縮短繊維の評価結果を表１に示した。
【０１２２】
【表１】
2019116699.tif 000003
【符号の説明】
【０１２３】
ａ．開孔部、開孔領域（網掛け部）
ｂ．繊維トウ走行方向の開孔領域長さ
ｃ．開孔領域幅
ｄ．繊維トウ
ｅ．繊維トウ幅
ｆ．図１と同じ向きの平面部（開孔部が上向き、重力と反対方向）
ｇ．図１を垂直に１８０°反転させた向きの平面部（開孔部が下向き、重力方向）
ｈ．平面部と繊維トウの距離
Ａ．紡糸工程
Ｂ．収束
Ｃ．延伸、オーバーフィード等の工程
Ｄ．液体塗布工程
Ｅ．カット工程
【図１】
2019116699.tif 000004
【図２】
2019116699.tif 000005
【図３】
2019116699.tif 000006